교반기 , 질소 도입 관 , 온도계 , 및 선단 ( 先端 ) 에 수기 ( 受 器 ) 를 부착 한 콘덴서 를 구비 한 중 합조 에 , 아미노페놀 1 . 22 g , 탄산칼륨 1 . 24 g 및 N - 메틸 - 2 - 피 롤리 돈 180 g 을 혼합 하 고 , 100 ℃ 로 승 온 후 , 폴리에테르 술폰 ( 스미토모 화학 주식회사 제조 , 스미 카 엑셀 PES 3600 P ) 120 g 을 첨가 하 였 다 . 상기 폴리에테르 술폰 의 클로르 말 단량 에 대한 , 상기 아미노페놀 의 양 은 0 . 7 ( 몰 비 ) 이 고 , 상기 폴리에테르 술폰 의 클로르 말단 에 대한 , 알칼리 금속 원자 의 몰 비 는 1 . 12 였 다 . 폴리에테르 술폰 이 용해 된 후 , 220 ℃ ( 내온 약 200 ℃) 에서 가열 하 여 10 시간 반응 시켰 다 . 이어서 , 얻 어 진 반응 혼합 용액 을 , NMP 로 희석 하 고 , 실온 까지 냉각 시켜 , 미 반응 의 탄산칼륨 및 부생 된 염화칼륨 을 석출 시켰 다 . 상기 서술 한 용액 을 수중 에 적하 하 고 , 방향 족 폴리술폰 을 석출 시켜 , 여과 에 의해 불 필요 한 NMP 를 제거 함 으로써 , 석출 물 을 얻 었 다 .